СПОСОБ ИЗГОТОВЛЕНИЯ ВЫСОКОКРЕМНЕЗЕМИСТОГО КЕРАМИЧЕСКОГО ПРОППАНТА ДЛЯ ДОБЫЧИ СЛАНЦЕВОГО ГАЗА

1. Способ изготовления высококремнеземистого керамического проппанта для добычи сланцевого газа, включающий помол исходной шихты, приготовление шликера, введение в полученный шликер водорастворимого полимерного связующего вещества, формирование гранул путем диспергирования шликера через, по крайней мере, одно калибровочное отверстие в водный раствор закрепляющего вещества, их сушку и обжиг, отличающийся тем, что в шликер дополнительно вводят 0,3-3,0 мас.% водорастворимых солей минеральных кислот, способных образовывать кристаллогидраты, удерживающие значительные количества молекул воды, причем влажность указанного шликера составляет 25-30 мас.%, при его растекаемости не менее 100 мм и температуре - 40-60°С.
2. Способ по п.1, отличающийся тем, что в качестве указанных солей используют фосфаты натрия, сульфат магния, нитрат алюминия, алюмокалиевые квасцы и другие соли, молекула которых удерживает не менее 6 молекул воды с предпочтительной температурой дегидратации 100°С и выше.
3. Способ по п.1, отличающийся тем, что указанная исходная шихта представляет собой природный песок различных месторождений.
4. Способ по п.1, отличающийся тем, что водорастворимое полимерное связующее вещество выбирается из группы карагенов, пектинов, желатинов, альгинатов, целлюлоз, карбоксиметилированных полисахаридов, агара, крахмала, гуаровой смолы, ксантановой смолы, производных акриловой кислоты, полиолов.
5. Способ по п.1, отличающийся тем, что водный раствор закрепляющего вещества образует с водорастворимым полимерным связующим веществом водонерастворимое соединение, обеспечивающее закрепление формы гранул.
6. Способ по п.1, отличающийся тем, что диспергирование осуществляют путем бокового или осевого вибрационного воздействия на ламинарный поток шликера.
7. Способ по п.1, отличающийся тем, что на стадии приготовления в шликер в качестве разжижителя и пластификатора вводят соответственно жидкое стекло в количестве 0,5-3,5 мас.% и низкомолекулярные полиалкиленгликоли в количестве 0,005-0,03 мас.%.
8. Способ по п.1, отличающийся тем, что шликер перед диспергированием подвергают деаэрации.